(57)【要約】【課題】所定の染料を含み、長期保存や熱ストレスが加わる環境に置いた場合でも、増粒、増粘、異物発生を抑制することができ、ヘッドフィルターやノズルの詰まりによる吐出不良を生じにくい水性インクジェット用組成物を提供すること。【解決手段】本発明の水性インクジェット用組成物は、Ｃ．Ｉ．Ｄｉｓｐｅｒｓｅ  Ｒｅｄ  ６０、Ｃ．Ｉ．Ｄｉｓｐｅｒｓｅ  Ｒｅｄ  ９１、および、Ｃ．Ｉ．Ｄｉｓｐｅｒｓｅ  Ｒｅｄ  ９２よりなる特定赤色染料群から選択される少なくとも２種の染料成分と、スルホ基およびスルホ基の塩のうちの少なくとも一方の化学構造を有する分散剤であるスルホン酸系分散剤とを含む。【選択図】なし【特許請求の範囲】
【請求項１】
Ｃ．Ｉ．Ｄｉｓｐｅｒｓｅ  Ｒｅｄ  ６０、Ｃ．Ｉ．Ｄｉｓｐｅｒｓｅ  Ｒｅｄ  ９１、および、Ｃ．Ｉ．Ｄｉｓｐｅｒｓｅ  Ｒｅｄ  ９２よりなる特定赤色染料群から選択される少なくとも２種の染料成分と、
スルホ基およびスルホ基の塩のうちの少なくとも一方の化学構造を有する分散剤であるスルホン酸系分散剤とを含む水性インクジェット用組成物。
【請求項２】
前記特定赤色染料群を構成する前記染料成分のうち最も高い含有率の１成分を第１の染料成分としたとき、前記特定赤色染料群全体に対する前記第１の染料成分の含有率が、５０．０質量％以上９９．９質量％以下である請求項１に記載の水性インクジェット用組成物。
【請求項３】
前記特定赤色染料群を構成する前記染料成分のうち最も高い含有率の１成分を第１の染料成分とし、前記特定赤色染料群を構成する前記染料成分のうち前記第１の染料成分と同じ含有率であるかまたは前記第１の染料成分に次いで含有率が高い１成分を第２の染料成分とし、水性インクジェット用組成物中における前記第１の染料成分の含有率をＸ１［質量％］とし、水性インクジェット用組成物中における前記第２の染料成分の含有率をＸ２［質量％］としたとき、０．００１≦Ｘ２／Ｘ１≦１．０の関係を満足する請求項１に記載の水性インクジェット用組成物。
【請求項４】
前記特定赤色染料群を構成する前記染料成分のうち最も高い含有率の１成分が前記Ｃ．Ｉ．Ｄｉｓｐｅｒｓｅ  Ｒｅｄ  ６０である請求項１ないし３のいずれか１項に記載の水性インクジェット用組成物。
【請求項５】
前記スルホン酸系分散剤が、ナフタレンスルホン酸ナトリウムのホルマリン縮合物、リグニンスルホン酸ナトリウム、および、スチレン−スチレンスルホン酸ナトリウムの共重合物よりなる群から選択される少なくとも１種である請求項１ないし４のいずれか１項に記載の水性インクジェット用組成物。
【請求項６】
前記特定赤色染料群の含有率をＸＤ［質量％］、前記スルホン酸系分散剤の含有率をＸＳ［質量％］としたとき、０．２≦ＸＳ／ＸＤ≦５．０の関係を満足する請求項１ないし５のいずれか１項に記載の水性インクジェット用組成物。
【請求項７】
前記特定赤色染料群の含有率が０．６質量％以上２６質量％以下である請求項１ないし６のいずれか１項に記載の水性インクジェット用組成物。
【請求項８】
前記特定赤色染料群を構成する前記染料成分のうち最も高い含有率の成分が前記Ｃ．Ｉ．Ｄｉｓｐｅｒｓｅ  Ｒｅｄ  ６０であり、
前記特定赤色染料群全体に対する前記Ｃ．Ｉ．Ｄｉｓｐｅｒｓｅ  Ｒｅｄ  ６０の含有率が、６０．０質量％以上９９．０質量％以下であり、
前記水性インクジェット用組成物中における前記Ｃ．Ｉ．Ｄｉｓｐｅｒｓｅ  Ｒｅｄ  ６０の含有率が、０．５質量％以上２５．０質量％以下である請求項１ないし７のいずれか１項に記載の水性インクジェット用組成物。
【請求項９】
前記スルホン酸系分散剤の含有率が０．５質量％以上２０質量％以下である請求項１ないし８のいずれか１項に記載の水性インクジェット用組成物。
【発明の詳細な説明】
【技術分野】
【０００１】
本発明は、水性インクジェット用組成物に関する。
【背景技術】
【０００２】
近年、インクジェットプリントの用途が拡大しており、オフィス、家庭用の印刷機としてのほか、商業印刷、テキスタイルプリント等へも適用されている。
そして、分散染料を含むインクジェット用インクも用いられている。
【０００３】
このようなインクジェット用インクとしては、染色すべき記録媒体へインクを付与した後、スチーミング等の熱処理により染料を染着させるダイレクトプリント法や、中間転写媒体に染料インクを付与した後、熱により染料を中間転写媒体側から染色すべき記録媒体へ昇華転写させる熱転写プリント法がある。
【０００４】
分散染料を含むインクジェットインクは、一般に、分散染料の長期分散安定性の問題から、インクの保存安定性が低く、インクジェット法による吐出安定性にも劣るという問題があった。
【０００５】
このような問題を解決する目的で、特許文献１に記載のインク組成物が提案されている。
【先行技術文献】
【特許文献】
【０００６】
【特許文献１】国際公開ＷＯ２００５／１２１２６３号公報
【発明の概要】
【発明が解決しようとする課題】
【０００７】
しかしながら、このようなインク組成物では、特定の分散染料を含むと、長期保存や熱ストレスが加わる環境に置いた場合に増粒、増粘、異物発生等により、ヘッドフィルターやノズルの詰まりによるインクジェット用インクの吐出不良を生じやいという課題がある。特に、分散染料として、赤色系の発色性に優れる分散染料であるＣ．Ｉ．Ｄｉｓｐｅｒｓｅ  Ｒｅｄ  ６０、Ｃ．Ｉ．Ｄｉｓｐｅｒｓｅ  Ｒｅｄ  ９１、および、Ｃ．Ｉ．Ｄｉｓｐｅｒｓｅ  Ｒｅｄ  ９２よりなる群から選択される少なくとも１種を用いた場合に、このような課題が顕著になることを本発明者は見出していた。
【課題を解決するための手段】
【０００８】
本発明は、上述の課題を解決するためになされたものであり、以下の適用例として実現することができる。
【０００９】
本発明の適用例に係る水性インクジェット用組成物は、Ｃ．Ｉ．Ｄｉｓｐｅｒｓｅ  Ｒｅｄ  ６０、Ｃ．Ｉ．Ｄｉｓｐｅｒｓｅ  Ｒｅｄ  ９１、および、Ｃ．Ｉ．Ｄｉｓｐｅｒｓｅ  Ｒｅｄ  ９２よりなる特定赤色染料群から選択される少なくとも２種の染料成分と、
スルホ基およびスルホ基の塩のうちの少なくとも一方の化学構造を有する分散剤であるスルホン酸系分散剤とを含む。
【００１０】
また、本発明の他の適用例に係る水性インクジェット用組成物では、前記特定赤色染料群を構成する前記染料成分のうち最も高い含有率の１成分を第１の染料成分としたとき、前記特定赤色染料群全体に対する前記第１の染料成分の含有率が、５０．０質量％以上９９．９質量％以下である。
【００１１】
また、本発明の他の適用例に係る水性インクジェット用組成物では、前記特定赤色染料群を構成する前記染料成分のうち最も高い含有率の１成分を第１の染料成分とし、前記特定赤色染料群を構成する前記染料成分のうち前記第１の染料成分と同じ含有率であるかまたは前記第１の染料成分に次いで含有率が高い１成分を第２の染料成分とし、水性インクジェット用組成物中における前記第１の染料成分の含有率をＸ１［質量％］とし、水性インクジェット用組成物中における前記第２の染料成分の含有率をＸ２［質量％］としたとき、０．００１≦Ｘ２／Ｘ１≦１．０の関係を満足する。
【００１２】
また、本発明の他の適用例に係る水性インクジェット用組成物では、前記特定赤色染料群を構成する前記染料成分のうち最も高い含有率の１成分が前記Ｃ．Ｉ．Ｄｉｓｐｅｒｓｅ  Ｒｅｄ  ６０である。
【００１３】
また、本発明の他の適用例に係る水性インクジェット用組成物では、前記スルホン酸系分散剤が、ナフタレンスルホン酸ナトリウムのホルマリン縮合物、リグニンスルホン酸ナトリウム、および、スチレン−スチレンスルホン酸ナトリウムの共重合物よりなる群から選択される少なくとも１種である。
【００１４】
また、本発明の他の適用例に係る水性インクジェット用組成物では、前記特定赤色染料群の含有率をＸＤ［質量％］、前記スルホン酸系分散剤の含有率をＸＳ［質量％］としたとき、０．２≦ＸＳ／ＸＤ≦５．０の関係を満足する。
【００１５】
また、本発明の他の適用例に係る水性インクジェット用組成物では、前記特定赤色染料群の含有率が０．６質量％以上２６質量％以下である。
【００１６】
また、本発明の他の適用例に係る水性インクジェット用組成物では、前記特定赤色染料群を構成する前記染料成分のうち最も高い含有率の成分が前記Ｃ．Ｉ．Ｄｉｓｐｅｒｓｅ  Ｒｅｄ  ６０であり、
前記特定赤色染料群全体に対する前記Ｃ．Ｉ．Ｄｉｓｐｅｒｓｅ  Ｒｅｄ  ６０の含有率が、６０．０質量％以上９９．０質量％以下であり、
前記水性インクジェット用組成物中における前記Ｃ．Ｉ．Ｄｉｓｐｅｒｓｅ  Ｒｅｄ  ６０の含有率が、０．５質量％以上２５．０質量％以下である。
【００１７】
また、本発明の他の適用例に係る水性インクジェット用組成物では、前記スルホン酸系分散剤の含有率が０．５質量％以上２０質量％以下である。
【発明を実施するための形態】
【００１８】
以下、本発明の好適な実施形態について詳細に説明する。
［１］水性インクジェット用組成物
各種分散染料の中でも、Ｃ．Ｉ．Ｄｉｓｐｅｒｓｅ  Ｒｅｄ  ６０、Ｃ．Ｉ．Ｄｉｓｐｅｒｓｅ  Ｒｅｄ  ９１、および、Ｃ．Ｉ．Ｄｉｓｐｅｒｓｅ  Ｒｅｄ  ９２は、発色性に優れる等の特長を有する一方で、以下のような問題を有していた。すなわち、上記の分散染料は、従来、水性インクジェット用組成物の構成成分として用いたときに、長期保存や熱ストレスが加わる環境に置いた場合に増粒、増粘、異物発生等により、ヘッドフィルターやノズルの詰まりによるインクジェット用インクの吐出不良を生じやいという問題があった。
【００１９】
そこで、本発明者は、上記の分散染料が有する優れた特長を生かしつつ、長期保存や熱ストレスが加わる環境に置いた場合でも、増粒、増粘、異物発生を抑制することができ、ヘッドフィルターやノズルの詰まりによる吐出不良を生じにくい水性インクジェット用組成物を提供することを目的として、鋭意研究を行った結果、本発明に至った。
【００２０】
すなわち、本発明の水性インクジェット用組成物は、Ｃ．Ｉ．Ｄｉｓｐｅｒｓｅ  Ｒｅｄ  ６０、Ｃ．Ｉ．Ｄｉｓｐｅｒｓｅ  Ｒｅｄ  ９１、および、Ｃ．Ｉ．Ｄｉｓｐｅｒｓｅ  Ｒｅｄ  ９２よりなる特定赤色染料群から選択される少なくとも２種の染料成分と、スルホ基およびスルホ基の塩のうちの少なくとも一方の化学構造を有する分散剤であるスルホン酸系分散剤とを含む。
【００２１】
このような構成により、前記染料成分が有する優れた特長を発揮させつつ、長期保存や熱ストレスが加わる環境に置いた場合でも、増粒、増粘、異物発生を抑制することができ、ヘッドフィルターやノズルの詰まりによる吐出不良を生じにくい水性インクジェット用組成物を提供することができる。
【００２２】
このような優れた効果が得られるのは、親水性の高いスルホ基およびスルホ基の塩のうちの少なくとも一方の化学構造を有するスルホン酸系分散剤を用いることにより、ノズル等における水性インクジェット用組成物の乾燥を効果的に防止することができるとともに、共通の化学構造であるアントラキノン骨格を有するものの化合物全体としての化学構造が異なる少なくとも２種の特定の赤色染料、すなわち、Ｃ．Ｉ．Ｄｉｓｐｅｒｓｅ  Ｒｅｄ  ６０、Ｃ．Ｉ．Ｄｉｓｐｅｒｓｅ  Ｒｅｄ  ９１、および、Ｃ．Ｉ．Ｄｉｓｐｅｒｓｅ  Ｒｅｄ  ９２よりなる特定赤色染料群から選択される少なくとも２種の染料成分を含むことにより、特定赤色染料群から選択される１種のみの染料成分を含有する場合に比べて、前記染料成分の結晶化、特に所定の大きさ以上の結晶の析出を効果的に防止することができるためであると考えられる。
【００２３】
前記染料成分の結晶化を防止することができるのは、以下のような理由によるものと考えられる。すなわち、上記のように、特定赤色染料群を構成する染料成分が共通の化学構造としてアントラキノン骨格を有しているため、保存時等において複数個の分子が接近した状態で安定化することがあるが、前記各染料成分は化合物全体としての化学構造が互いに異なるため、過剰な数の染料分子が凝集することが防止される。したがって、前記染料成分の分子が凝集したとしても、凝集体が粗大な結晶には成長しにくく、スルホン酸系分散剤と併用することにより極めて小さい凝集体として分散状態を安定的に保持したり、当該凝集体が再分解、再拡散したりするためであると考えられる。
【００２４】
これに対し、上記のような条件を満たさない場合には、満足のいく結果が得られない。
例えば、特定赤色染料群から選択される１種の前記染料成分のみを用い、２種以上の前記染料成分を併用しなかった場合には、水性インクジェット用組成物の保存安定性が低く、保存時に水性インクジェット用組成物中に異物が発生しやすい。
【００２５】
また、特定赤色染料群を構成する前記染料成分の代わりに他の赤色染料を用い、特定赤色染料群を構成する前記染料成分を用いなかった場合には、水性インクジェット用組成物を用いて形成される記録部において、十分な発色性を得ることが困難である。なお、本明細書においては、「記録部」とは、インクジェット法により水性インクジェット用組成物が付与された記録媒体の部位に加えて、水性インクジェット用組成物を昇華捺染等の熱転写プリント法に適用する場合における水性インクジェット用組成物の構成成分が転写された部位を含む概念である。
【００２６】
また、スルホン酸系分散剤を用いなかった場合には、水性インクジェット用組成物中における分散安定性を十分に優れたものとすることが困難となり、保存時に水性インクジェット用組成物中に異物が発生しやすい。
【００２７】
また、スルホン酸系分散剤の代わりに、例えば、カルボキシル基等のようにスルホ基に比べて疎水性の高い官能基を有する分散剤等、スルホン酸系分散剤以外の分散剤を用いた場合には、以下のような問題がある。すなわち、例えば、ノズル空走時、長期の放置等のように、水性インクジェット用組成物としてのインクジェット用インクが乾燥しやすい状態に置かれると、水性インクジェット用組成物の固形分が特に析出しやすく、ヘッドフィルターやノズルの詰まり等による水性インクジェット用組成物の吐出不良が生じやすい。
【００２８】
なお、本明細書において、水性インクジェット用組成物とは、インクジェット法により吐出されるインクそのもののほか、当該インクの調製に用いられる原液を含む概念である。言い換えると、本発明の水性インクジェット用組成物は、そのまま、インクジェット法により吐出に供されるものであってもよいし、希釈等の処理の後にインクジェット法により吐出に供されるものであってもよい。
【００２９】
［１−１］特定赤色染料群を構成する染料成分
水性インクジェット用組成物は、Ｃ．Ｉ．Ｄｉｓｐｅｒｓｅ  Ｒｅｄ  ６０、Ｃ．Ｉ．Ｄｉｓｐｅｒｓｅ  Ｒｅｄ  ９１、および、Ｃ．Ｉ．Ｄｉｓｐｅｒｓｅ  Ｒｅｄ  ９２よりなる特定赤色染料群から選択される少なくとも２種の染料成分を含んでいる。
【００３０】
これらの染料成分は、いずれも、赤色系の分散染料であり、アントラキノン骨格を備える化学構造を有しているが、化合物全体としての化学構造は互いに異なる。
【００３１】
後に詳述するスルホン酸系分散剤とともに、このような特定の染料成分を２種以上含むことにより、水性インクジェット用組成物中において、その大部分が安定的な分散状態で存在する。
【００３２】
特定赤色染料群を構成する染料成分のうち最も高い含有率の１成分を第１の染料成分としたとき、特定赤色染料群全体に対する第１の染料成分の含有率の下限は、５０．０質量％であるのが好ましく、６０．０質量％であるのがより好ましく、８４．０質量％であるのがさらに好ましい。また、特定赤色染料群全体に対する第１の染料成分の含有率の上限は、９９．９質量％であるのが好ましく、９９．０質量％であるのがより好ましく、９５．０質量％であるのがさらに好ましい。
【００３３】
これにより、水性インクジェット用組成物を用いて形成される記録物の発色性、色調をより好適なものとすることができるとともに、水性インクジェット用組成物の保存安定性をより向上させることができる。
【００３４】
例えば、水性インクジェット用組成物を構成する特定赤色染料群全体に対するＣ．Ｉ．Ｄｉｓｐｅｒｓｅ  Ｒｅｄ  ６０の含有率が６５．０質量％、Ｃ．Ｉ．Ｄｉｓｐｅｒｓｅ  Ｒｅｄ  ９１の含有率が３５．０質量％である場合、Ｃ．Ｉ．Ｄｉｓｐｅｒｓｅ  Ｒｅｄ  ６０を第１の染料成分とする。
【００３５】
また、特定赤色染料群を構成する前記染料成分のうち、２種以上が同一の含有率で含まれ、かつ、これらの前記染料成分よりも高い含有率で含まれる前記染料成分が存在しない場合、前記の同一の含有率の染料成分のうちの１つを第１の染料成分とする。例えば、水性インクジェット用組成物を構成する特定赤色染料群全体に対するＣ．Ｉ．Ｄｉｓｐｅｒｓｅ  Ｒｅｄ  ６０の含有率が３５．０質量％、Ｃ．Ｉ．Ｄｉｓｐｅｒｓｅ  Ｒｅｄ  ９１の含有率が３５．０質量％、Ｃ．Ｉ．Ｄｉｓｐｅｒｓｅ  Ｒｅｄ  ９２の含有率が３０．０質量％である場合、Ｃ．Ｉ．Ｄｉｓｐｅｒｓｅ  Ｒｅｄ  ６０およびＣ．Ｉ．Ｄｉｓｐｅｒｓｅ  Ｒｅｄ  ９１のうちの一方を第１の染料成分とする。また、例えば、水性インクジェット用組成物を構成する特定赤色染料群全体に対するＣ．Ｉ．Ｄｉｓｐｅｒｓｅ  Ｒｅｄ  ６０の含有率、Ｃ．Ｉ．Ｄｉｓｐｅｒｓｅ  Ｒｅｄ  ９１の含有率、および、Ｃ．Ｉ．Ｄｉｓｐｅｒｓｅ  Ｒｅｄ  ９２の含有率がいずれも３３．３質量％、すなわち、１００／３質量％であり同率である場合、Ｃ．Ｉ．Ｄｉｓｐｅｒｓｅ  Ｒｅｄ  ６０、Ｃ．Ｉ．Ｄｉｓｐｅｒｓｅ  Ｒｅｄ  ９１、および、Ｃ．Ｉ．Ｄｉｓｐｅｒｓｅ  Ｒｅｄ  ９２のうちのいずれか１つを第１の染料成分とする。
【００３６】
特定赤色染料群を構成する染料成分のうち最も高い含有率の１成分を第１の染料成分とし、特定赤色染料群を構成する染料成分のうち第１の染料成分と同じ含有率であるかまたは第１の染料成分に次いで含有率が高い１成分を第２の染料成分とし、水性インクジェット用組成物中における第１の染料成分の含有率をＸ１［質量％］とし、水性インクジェット用組成物中における第２の染料成分の含有率をＸ２［質量％］としたとき、Ｘ２／Ｘ１の下限は、０．００１であるのが好ましく、０．０１であるのがより好ましく、０．０２であるのがさらに好ましい。また、Ｘ２／Ｘ１の上限は、１．０であるのが好ましく、０．８であるのがより好ましく、０．１８であるのがさらに好ましい。
【００３７】
これにより、水性インクジェット用組成物を用いて形成される記録物の発色性、色調をより好適なものとすることができるとともに、水性インクジェット用組成物の保存安定性をより向上させることができる。
【００３８】
例えば、水性インクジェット用組成物を構成する特定赤色染料群全体に対するＣ．Ｉ．Ｄｉｓｐｅｒｓｅ  Ｒｅｄ  ６０の含有率が７０．０質量％、Ｃ．Ｉ．Ｄｉｓｐｅｒｓｅ  Ｒｅｄ  ９１の含有率が２０．０質量％、Ｃ．Ｉ．Ｄｉｓｐｅｒｓｅ  Ｒｅｄ  ９２の含有率が１０．０質量％である場合、Ｃ．Ｉ．Ｄｉｓｐｅｒｓｅ  Ｒｅｄ  ６０を第１の染料成分とし、Ｃ．Ｉ．Ｄｉｓｐｅｒｓｅ  Ｒｅｄ  ９１を第２の染料成分とする。
【００３９】
また、特定赤色染料群を構成する前記染料成分のうち、２種以上が同一の含有率で含まれ、かつ、これらの前記染料成分よりも高い含有率で含まれる前記染料成分が存在しない場合、前記の同一の含有率の前記染料成分のうちの１つを第１の染料成分とし、前記の同一の含有率の前記染料成分のうちの他の１つを第２の染料成分とする。例えば、水性インクジェット用組成物を構成する特定赤色染料群全体に対するＣ．Ｉ．Ｄｉｓｐｅｒｓｅ  Ｒｅｄ  ６０の含有率が３５．０質量％、Ｃ．Ｉ．Ｄｉｓｐｅｒｓｅ  Ｒｅｄ  ９１の含有率が３５．０質量％、Ｃ．Ｉ．Ｄｉｓｐｅｒｓｅ  Ｒｅｄ  ９２の含有率が３０．０質量％である場合、Ｃ．Ｉ．Ｄｉｓｐｅｒｓｅ  Ｒｅｄ  ６０およびＣ．Ｉ．Ｄｉｓｐｅｒｓｅ  Ｒｅｄ  ９１のうちの一方を第１の染料成分とし、Ｃ．Ｉ．Ｄｉｓｐｅｒｓｅ  Ｒｅｄ  ６０およびＣ．Ｉ．Ｄｉｓｐｅｒｓｅ  Ｒｅｄ  ９１のうちの他方を第２の染料成分とする。また、例えば、水性インクジェット用組成物を構成する特定赤色染料群全体に対するＣ．Ｉ．Ｄｉｓｐｅｒｓｅ  Ｒｅｄ  ６０の含有率、Ｃ．Ｉ．Ｄｉｓｐｅｒｓｅ  Ｒｅｄ  ９１の含有率、および、Ｃ．Ｉ．Ｄｉｓｐｅｒｓｅ  Ｒｅｄ  ９２の含有率がいずれも３３．３質量％、すなわち、１００／３質量％であり同率である場合、Ｃ．Ｉ．Ｄｉｓｐｅｒｓｅ  Ｒｅｄ  ６０、Ｃ．Ｉ．Ｄｉｓｐｅｒｓｅ  Ｒｅｄ  ９１、および、Ｃ．Ｉ．Ｄｉｓｐｅｒｓｅ  Ｒｅｄ  ９２のうちのいずれか１つを第１の染料成分とし、Ｃ．Ｉ．Ｄｉｓｐｅｒｓｅ  Ｒｅｄ  ６０、Ｃ．Ｉ．Ｄｉｓｐｅｒｓｅ  Ｒｅｄ  ９１、および、Ｃ．Ｉ．Ｄｉｓｐｅｒｓｅ  Ｒｅｄ  ９２のうちの他の１つを第２の染料成分とする。
【００４０】
水性インクジェット用組成物中は、少なくとも、Ｃ．Ｉ．Ｄｉｓｐｅｒｓｅ  Ｒｅｄ  ６０を含んでいるのが好ましく、特定赤色染料群を構成する染料成分のうち最も高い含有率の１成分、すなわち、第１の染料成分が、Ｃ．Ｉ．Ｄｉｓｐｅｒｓｅ  Ｒｅｄ  ６０であるのがより好ましい。
【００４１】
これにより、水性インクジェット用組成物を用いて形成される記録物の発色性、色調をより好適なものとすることができるとともに、水性インクジェット用組成物の保存安定性をより向上させることができる。
【００４２】
特に、水性インクジェット用組成物を構成する特定赤色染料群中に占めるＣ．Ｉ．Ｄｉｓｐｅｒｓｅ  Ｒｅｄ  ６０の割合の下限は、５０．０質量％であるのが好ましく、６０．０質量％であるのがより好ましく、８４．０質量％であるのがさらに好ましい。また、水性インクジェット用組成物を構成する特定赤色染料群中に占めるＣ．Ｉ．Ｄｉｓｐｅｒｓｅ  Ｒｅｄ  ６０の割合の上限は、９９．９質量％であるのが好ましく、９９．０質量％であるのがより好ましく、９５．０質量％であるのがさらに好ましい。
【００４３】
これにより、水性インクジェット用組成物を用いて形成される記録物の発色性、色調をさらに好適なものとすることができるとともに、水性インクジェット用組成物の保存安定性をさらに向上させることができる。
【００４４】
水性インクジェット用組成物がＣ．Ｉ．Ｄｉｓｐｅｒｓｅ  Ｒｅｄ  ６０を含む場合、特に、以下の条件を満足するのが好ましい。すなわち、特定赤色染料群を構成する染料成分のうち最も高い含有率の成分、すなわち、第１の染料成分がＣ．Ｉ．Ｄｉｓｐｅｒｓｅ  Ｒｅｄ  ６０であり、特定赤色染料群全体に対するＣ．Ｉ．Ｄｉｓｐｅｒｓｅ  Ｒｅｄ  ６０の含有率が、６０．０質量％以上９９．０質量％以下であり、かつ、水性インクジェット用組成物中におけるＣ．Ｉ．Ｄｉｓｐｅｒｓｅ  Ｒｅｄ  ６０の含有率が０．５質量％以上２５．０質量％以下であるのが好ましい。
【００４５】
これにより、水性インクジェット用組成物を用いて形成される記録物の発色性、色調をさらに好適なものとすることができるとともに、水性インクジェット用組成物の保存安定性をさらに向上させることができる。
【００４６】
上記のように、特定赤色染料群を構成する染料成分のうち最も高い含有率の成分がＣ．Ｉ．Ｄｉｓｐｅｒｓｅ  Ｒｅｄ  ６０である場合、特定赤色染料群全体に対するＣ．Ｉ．Ｄｉｓｐｅｒｓｅ  Ｒｅｄ  ６０の含有率の下限は、６０．０質量％であるのが好ましいが、７０．０質量％であるのがより好ましく、８０．０質量％であるのがさらに好ましい。また、特定赤色染料群全体に対するＣ．Ｉ．Ｄｉｓｐｅｒｓｅ  Ｒｅｄ  ６０の含有率の上限は、９９．０質量％であるのが好ましいが、９８．０質量％であるのがより好ましく、９７．０質量％であるのがさらに好ましい。
これにより、前述した効果がより顕著に発揮される。
【００４７】
上記のように、特定赤色染料群を構成する染料成分のうち最も高い含有率の成分がＣ．Ｉ．Ｄｉｓｐｅｒｓｅ  Ｒｅｄ  ６０である場合、水性インクジェット用組成物中におけるＣ．Ｉ．Ｄｉｓｐｅｒｓｅ  Ｒｅｄ  ６０の含有率の下限は、０．５質量％であるのが好ましいが、０．７質量％であるのがより好ましく、０．９質量％であるのがさらに好ましい。また、水性インクジェット用組成物中におけるＣ．Ｉ．Ｄｉｓｐｅｒｓｅ  Ｒｅｄ  ６０の含有率の上限は、２５．０質量％であるのが好ましいが、２４．０質量％であるのがより好ましく、２３．０質量％であるのがさらに好ましい。
これにより、前述した効果がより顕著に発揮される。
【００４８】
水性インクジェット用組成物中における特定赤色染料群を構成する染料成分の平均粒径の下限は、５０ｎｍであるのが好ましく、７５ｎｍであるのがより好ましく、１００ｎｍであるのがさらに好ましい。また、水性インクジェット用組成物中における特定赤色染料群を構成する染料成分の平均粒径の上限は、２５０ｎｍであるのが好ましく、２００ｎｍであるのがより好ましく、１５０ｎｍであるのがさらに好ましい。
【００４９】
これにより、水性インクジェット用組成物の保存安定性がさらに向上する。また、水性インクジェット用組成物を用いて形成された記録部をより効果的に昇華させることができ、昇華捺染により好適に適用することができる。
【００５０】
なお、本明細書において、平均粒径とは、特に断りのない限り、体積基準の平均粒径のことを指す。平均粒径は、例えば、マイクロトラックＵＰＡ（日機装社製）を用いた測定により求めることができる。
【００５１】
水性インクジェット用組成物中における特定赤色染料群の含有率の下限は、０．６質量％であるのが好ましく、１．０質量％であるのがより好ましく、２．０質量％であるのがさらに好ましい。また、水性インクジェット用組成物中における特定赤色染料群の含有率の上限は、２６質量％であるのが好ましく、２３質量％であるのがより好ましく、１７質量％であるのがさらに好ましい。
【００５２】
これにより、水性インクジェット用組成物を用いて形成される記録部においてより高い色濃度を得ることができるとともに、水性インクジェット用組成物の保存安定性をさらに向上させることができる。
【００５３】
特に、水性インクジェット用組成物がインクジェット法により吐出されるインクそのものである場合、当該インク中における特定赤色染料群の含有率の下限は、０．６質量％であるのが好ましく、１．０質量％であるのがより好ましく、２．０質量％であるのがさらに好ましい。また、当該インク中における特定赤色染料群の含有率の上限は、１７質量％であるのが好ましく、１４質量％であるのがより好ましく、９．０質量％であるのがさらに好ましい。
【００５４】
また、水性インクジェット用組成物がインクジェット法により吐出されるインクの調製に用いられる原液である場合、当該原液中における特定赤色染料群の含有率の下限は、８．０質量％であるのが好ましく、９．０質量％であるのがより好ましく、１０質量％であるのがさらに好ましい。また、当該原液中における特定赤色染料群の含有率の上限は、２６質量％であるのが好ましく、２３質量％であるのがより好ましく、１７質量％であるのがさらに好ましい。
【００５５】
［１−２］スルホン酸系分散剤
本発明の水性インクジェット用組成物は、スルホ基およびスルホ基の塩のうちの少なくとも一方の化学構造を有する分散剤であるスルホン酸系分散剤を含んでいる。
【００５６】
スルホン酸系分散剤は、主に、インクジェット法による記録装置に適用した場合において乾燥によるインクジェット用インクの固形分の析出を効果的に防止しつつ、前述した特定赤色染料群を構成する染料成分の分散性を向上させる機能を有している。
【００５７】
スルホン酸系分散剤は、スルホ基およびスルホ基の塩のうちの少なくとも一方の化学構造を有するもの、すなわち、電離して−ＳＯ３−となる構造を有していれば特に限定されないが、ナフタレンスルホン酸ナトリウムのホルマリン縮合物、リグニンスルホン酸ナトリウム、および、スチレン−スチレンスルホン酸ナトリウムの共重合物よりなる群から選択される少なくとも１種であるのが好ましく、ナフタレンスルホン酸ナトリウムのホルマリン縮合物、および、スチレン−スチレンスルホン酸ナトリウムの共重合物よりなる群から選択される少なくとも１種であるのがより好ましい。特に、水性インクジェット用組成物を構成する全スルホン酸系分散剤中に占めるナフタレンスルホン酸ナトリウムのホルマリン縮合物の割合とスチレン−スチレンスルホン酸ナトリウムの共重合物の割合との和は、５０質量％以上１００質量％以下であるのが好ましく、７０質量％以上１００質量％以下であるのがより好ましい。
【００５８】
これにより、乾燥によるインクジェット用インクの固形分の析出の防止、および、特定赤色染料群を構成する染料成分の分散性の向上を、より高いレベルで両立することができる。
【００５９】
水性インクジェット用組成物中における特定赤色染料群の含有率をＸＤ［質量％］、水性インクジェット用組成物中におけるスルホン酸系分散剤の含有率をＸＳ［質量％］としたとき、ＸＳ／ＸＤの下限は、０．２であるのが好ましく、０．３であるのがより好ましく、０．４であるのがさらに好ましい。また、ＸＳ／ＸＤの上限は、５．０であるのが好ましく、２．５であるのがより好ましく、２．０であるのがさらに好ましい。
【００６０】
これにより、水性インクジェット用組成物を用いて形成される記録物の発色性、色調をより好適なものとすることができるとともに、水性インクジェット用組成物の保存安定性、乾燥によるヘッドフィルターやノズルの詰まりの生じにくさを、より向上させることができる。
【００６１】
水性インクジェット用組成物中におけるスルホン酸系分散剤の含有率の下限は、０．５質量％であるのが好ましく、１．０質量％であるのがより好ましく、２．０質量％であるのがさらに好ましい。また、水性インクジェット用組成物中におけるスルホン酸系分散剤の含有率の上限は、２０質量％であるのが好ましく、１８質量％であるのがより好ましく、１５質量％であるのがさらに好ましい。
【００６２】
これにより、特定赤色染料群の含有率が低くなりすぎることを効果的に防止し、これらの機能をより確実に発揮させつつ、前述したようなスルホン酸系分散剤を含むことによる効果をさらに顕著に発揮させることができる。
【００６３】
特に、水性インクジェット用組成物がインクジェット法により吐出されるインクそのものである場合、当該インク中におけるスルホン酸系分散剤の含有率の下限は、０．５質量％であるのが好ましく、１．０質量％であるのがより好ましく、２．０質量％であるのがさらに好ましい。また、当該インク中におけるスルホン酸系分散剤の含有率の上限は、１３質量％であるのが好ましく、１２質量％であるのがより好ましく、９．０質量％であるのがさらに好ましい。
【００６４】
また、水性インクジェット用組成物がインクジェット法により吐出されるインクの調製に用いられる原液である場合、当該原液中におけるスルホン酸系分散剤の含有率の下限は、８．０質量％であるのが好ましく、９．０質量％であるのがより好ましく、１０質量％であるのがさらに好ましい。また、当該原液中におけるスルホン酸系分散剤の含有率の上限は、２０質量％であるのが好ましく、１９質量％であるのがより好ましく、１８質量％であるのがさらに好ましい。
【００６５】
なお、水性インクジェット用組成物を構成するスルホン酸系分散剤が複数種の化合物を含む場合、前記含有率としては、これら複数種の化合物の含有率の総和を採用するものとする。
【００６６】
［１−３］水
水性インクジェット用組成物は、水を含んでいる。この水としては、例えば、ＲＯ水、蒸留水、イオン交換水等の純水を用いてもよい。
【００６７】
水性インクジェット用組成物中における水の含有率の下限は、特に限定されないが、３０質量％であるのが好ましく、３５質量％であるのがより好ましく、４０質量％であるのがさらに好ましい。また、水性インクジェット用組成物中における水の含有率の上限は、特に限定されないが、８５質量％であるのが好ましく、８０質量％であるのがより好ましく、７５質量％であるのがさらに好ましい。
【００６８】
これにより、水性インクジェット用組成物の粘度をより確実に好適な値に調整することができ、インクジェット法による吐出安定性をより向上させることができる。
【００６９】
［１−４］水以外の溶剤
水性インクジェット用組成物は、水以外の溶剤を含んでいてもよい。
【００７０】
これにより、水性インクジェット用組成物の粘度を好適に調整したり、水性インクジェット用組成物の保湿性を高めたりすることができる。その結果、インクジェット法による液滴吐出をより安定的に行うことができる。
【００７１】
水性インクジェット用組成物中に含まれる水以外の溶剤としては、例えば、グリセリン、プロピレングリコール、２−ピロリドン等が挙げられる。
【００７２】
これらの溶剤を含むことにより、優れた保湿能により蒸発速度を緩やかにし、より安定的な液滴吐出を行うことができる。
【００７３】
水性インクジェット用組成物中に含まれる水以外の溶剤の含有率の下限は、０質量％であるのが好ましく、１０質量％であるのがより好ましく、１５質量％であるのがさらに好ましい。また、水性インクジェット用組成物中に含まれる水以外の溶剤の含有率の上限は、４５質量％であるのが好ましく、４３質量％であるのがより好ましく、４０質量％であるのがさらに好ましい。
これにより、前述した水以外の溶剤を含むことによる効果がより顕著に発揮される。
【００７４】
［１−５］界面活性剤
水性インクジェット用組成物は、界面活性剤を含んでいてもよい。
【００７５】
これにより、記録媒体としての基材に対する水性インクジェット用組成物の濡れ性をより好適なものとすることができ、より良好な画質を得る上で有利である。
【００７６】
水性インクジェット用組成物中に含まれる界面活性剤としては、例えば、アニオン系界面活性剤、カチオン系界面活性剤、ノニオン系界面活性剤等の各種界面活性剤を用いることができる。
【００７７】
より具体的には、水性インクジェット用組成物中に含まれる界面活性剤としては、例えば、アセチレン系界面活性剤、シリコーン系界面活性剤、フッ素系界面活性剤等が挙げられる。
【００７８】
水性インクジェット用組成物がシリコーン系界面活性剤を含んでいると、記録媒体としての基材に対する水性インクジェット用組成物の濡れ性をさらに好適なものとすることができ、より優れた諧調性の画像、すなわち、記録部を形成することができる。
【００７９】
水性インクジェット用組成物がシリコーン系界面活性剤を含んでいる場合、水性インクジェット用組成物中におけるシリコーン系界面活性剤の含有量の下限は、特定赤色染料群：１００質量部に対して、５．０質量部であるのが好ましく、７．０質量部であるのがより好ましく、８．０質量部であるのがさらに好ましい。また、水性インクジェット用組成物中におけるシリコーン系界面活性剤の含有量の上限は、特定赤色染料群：１００質量部に対して、１５０質量部であるのが好ましく、１４０質量部であるのがより好ましく、７０質量部であるのがさらに好ましい。
【００８０】
これにより、前述したシリコーン系界面活性剤を含むことによる効果がより顕著に発揮される。
【００８１】
市販のシリコーン系界面活性剤としては、例えば、ＢＹＫ−３０６、ＢＹＫ−３０７、ＢＹＫ−３３３、ＢＹＫ−３３７、ＢＹＫ−３４１、ＢＹＫ−３４５、ＢＹＫ−３４６、ＢＹＫ−３４７、ＢＹＫ−３４８、ＢＹＫ−３４９、ＢＹＫ−３７８（以上商品名、ビックケミー・ジャパン社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学社製）等が挙げられる。
【００８２】
［１−６］その他の成分
水性インクジェット用組成物は、前述した成分以外の成分を含んでいてもよい。以下、このような成分をその他の成分とも言う。
【００８３】
その他の成分としては、例えば、前記以外の着色剤、前記以外の分散剤、トリエチレングリコールモノメチルエーテル、トリエチレングリコールモノブチルエーテル、ジエチレングリコールモノメチルエーテル、１，２−ヘキサンジオール、１，２−ペンタンジオール、１，２−ブタンジオール、３−メチル−１，５−ペンタンジオール等の浸透剤、ｐＨ調整剤、エチレンジアミン四酢酸塩（ＥＤＴＡ）等のキレート化剤、防腐剤・防かび剤、防錆剤等が挙げられる。防腐剤・防かび剤としては、例えば、分子内にイソチアゾリン環構造を有する化合物を好適に用いることができる。
【００８４】
その他の成分の含有率は、６質量％以下であるのが好ましく、４質量％以下であるのがより好ましい。
【００８５】
特に、本発明の水性インクジェット用組成物が、前記のスルホン酸系分散剤以外の分散剤を含む場合、当該分散剤の含有率は、５質量％以下であるのが好ましく、３質量％以下であるのがより好ましい。
【００８６】
［１−７］水性インクジェット用組成物の物性等
水性インクジェット用組成物の２０℃における表面張力の下限は、２０ｍＮ／ｍであるのが好ましく、２１ｍＮ／ｍであるのがより好ましく、２３ｍＮ／ｍであるのがさらに好ましい。また、水性インクジェット用組成物の２０℃における表面張力の上限は、５０ｍＮ／ｍであるのが好ましく、４０ｍＮ／ｍであるのがより好ましく、３０ｍＮ／ｍであるのがさらに好ましい。
【００８７】
これにより、インクジェット方式による吐出装置のノズルの詰まり等がより生じにくくなり、水性インクジェット用組成物の吐出安定性がより向上する。また、ノズルの詰まりを生じた場合でも、ノズルにキャップをすること、いわゆる、キャッピングによる回復性をより優れたものとすることができる。
【００８８】
なお、表面張力としては、ウィルヘルミー法により測定した値を採用することができる。表面張力の測定は、例えば、協和界面科学社製のＣＢＶＰ−７等の表面張力計を用いることができる。
【００８９】
水性インクジェット用組成物の２０℃における粘度の下限は、２ｍＰａ・ｓであるのが好ましく、３ｍＰａ・ｓであるのがより好ましく、４ｍＰａ・ｓであるのがさらに好ましい。また、水性インクジェット用組成物の２０℃における粘度の上限は、３０ｍＰａ・ｓであるのが好ましく、２０ｍＰａ・ｓであるのがより好ましく、１０ｍＰａ・ｓであるのがさらに好ましい。
これにより、水性インクジェット用組成物の吐出安定性がより向上する。
【００９０】
なお、粘度は、２０℃にて、例えば、Ｐｙｓｉｃａ社製のＭＣＲ−３００等の粘弾性試験機を用いて、Ｓｈｅａｒ  Ｒａｔｅを１０［ｓ−１］から１０００［ｓ−１］に上げていき、Ｓｈｅａｒ  Ｒａｔｅ２００の時の粘度を読み取ることにより測定することができる。
【００９１】
本発明の水性インクジェット用組成物は、通常、カートリッジ、袋、タンク等の容器に収納された状態で、インクジェット法による記録装置に適用される。言い換えると、本発明に係る記録装置は、本発明の水性インクジェット用組成物を収納する容器を備えるものである。
【００９２】
本発明の水性インクジェット用組成物は、インクジェット法により吐出されるインクまたは当該インクの調製に用いられる原液であればよく、液滴吐出を行う装置の具体的構成は限定されないが、本発明の水性インクジェット用組成物は、大気開放系記録装置、より具体的には、例えば、インクを補充可能なインク注入口を備えるインク収容容器と前記インクを吐出するノズル孔を有する記録ヘッドとを備えるインクジェット記録装置、に適用されるものであるのが好ましい。
【００９３】
このような記録装置では、前述した特定赤色染料群を構成する染料成分を含むインクを適用した場合に、インクが大気と接触することにより、気液界面での異物の発生が特に生じやすいという問題があったが、本発明によれば、このような記録装置に適用した場合でも、上記のような問題の発生を効果的に防止することができる。すなわち、大気開放系記録装置に適用されるものである場合に、本発明による効果がより顕著に発揮される。
【００９４】
［２］記録方法
本発明の水性インクジェット用組成物は、例えば、ダイレクトプリント法、熱転写プリント法、例えば、昇華捺染等に適用することができる。特に、分散染料である特定赤色染料群を構成する染料成分が昇華性を有しており、かつ、スルホン酸系分散剤が実質的に昇華性を有していない、言い換えると、前記染料成分に比して昇華性が十分に低いことから、前記染料成分の色調、発色性に優れるという特長を生かしつつ、スルホン酸系分散剤が最終的な記録物の色調に影響を与えることを効果的に防止することができる点から、熱転写プリント法に好適に適用することができる。
【００９５】
以下、本発明の水性インクジェット用組成物を用いた記録方法として、熱転写プリント法の一例について説明する。
【００９６】
本実施形態に係る記録方法は、インクジェット方式により、水性インクジェット用組成物を中間転写媒体に付着させるインク付着工程と、水性インクジェット用組成物が付着された中間転写媒体を加熱し、水性インクジェット用組成物中に含まれる昇華性染料としての特定赤色染料群を構成する染料成分を記録媒体に転写させる転写工程とを有している。
【００９７】
［２−１］インク付着工程
インク付着工程では、インクジェット方式により、水性インクジェット用組成物を中間転写媒体に付着させる。インクジェット方式による水性インクジェット用組成物の吐出は、公知のインクジェット記録装置を用いて行うことができる。吐出方法としては、ピエゾ方式や、インクを加熱して発生した泡によりインクを吐出させる方式等を用いることができる。中でも、水性インクジェット用組成物の変質のし難さ等の観点から、ピエゾ方式が好ましい。
【００９８】
インク付着工程では、本発明に係る水性インクジェット用組成物以外のインクを併用してもよい。
【００９９】
［２−２］中間転写媒体
中間転写媒体としては、例えば、普通紙等の紙、インクジェット用専用紙やコート紙等で呼称されるインク受容層が設けられた記録媒体等を用いることができる。中でも、シリカ等の無機微粒子でインク受容層が設けられた紙が好ましい。これにより、中間転写媒体に付着した水性インクジェット用組成物が乾燥する過程で、滲み等が抑制された中間転写媒体を得ることができ、また、後の転写工程において、特定赤色染料群を構成する染料成分の昇華がより円滑に進行する傾向にある。
【０１００】
［２−３］転写工程
その後、水性インクジェット用組成物が付着された中間転写媒体を加熱し、水性インクジェット用組成物の構成成分としての特定赤色染料群を構成する染料成分を記録媒体に転写させる。これにより、記録物が得られる。
【０１０１】
特に、特定赤色染料群を構成する染料成分が昇華性を有しており、かつ、スルホン酸系分散剤が実質的に昇華性を有していない、言い換えると、特定赤色染料群を構成する染料成分に比して昇華性が十分に低いことから、スルホン酸系分散剤が記録媒体に転写してしまうことを効果的に防止しつつ、特定赤色染料群を構成する染料成分を記録媒体に転写させることができる。したがって、得られる記録物は、特定赤色染料群を構成する染料成分の色調、発色性に優れるという特長が発揮されつつ、スルホン酸系分散剤の色調による影響の発生が効果的に防止されたものとなる。
【０１０２】
本工程での加熱温度の下限は、１６０℃であるのが好ましく、１７０℃であるのがより好ましい。また、本工程での加熱温度の上限は、２２０℃であるのが好ましく、２００℃であるのがより好ましい。
【０１０３】
これにより、転写に要するエネルギーをより少なくすることができ、記録物の生産性をより向上させることができる。また、得られる記録物の発色性等をより向上させることができる。
【０１０４】
本工程での加熱時間の下限は、加熱温度にもよるが、３０秒であるのが好ましく、４５秒であるのがより好ましい。また、本工程での加熱時間の上限は、加熱温度にもよるが、９０秒であるのが好ましく、８０秒であるのがより好ましい。
【０１０５】
これにより、転写に要するエネルギーをより少なくすることができ、記録物の生産性をより向上させることができる。また、得られる記録物の発色性等をより向上させることができる。
【０１０６】
また、本工程は、水性インクジェット用組成物が付着した中間転写媒体の表面を、記録媒体と一定間隔で離間して対向させた状態で加熱することにより行ってもよいし、記録媒体の表面に密着させた状態で加熱することにより行ってもよいが、水性インクジェット用組成物が付着した中間転写媒体の表面を記録媒体の表面に密着させた状態で加熱することにより行うことが好ましい。
【０１０７】
これにより、転写に要するエネルギーをより少なくすることができ、記録物の生産性をより向上させることができる。また、得られる記録物の発色性をより向上させることができる。
【０１０８】
［２−４］記録媒体
記録媒体としては、特に限定されないが、例えば、疎水性繊維布帛等の布帛、樹脂フィルム、紙、ガラス、金属、陶磁器等が挙げられる。また、記録媒体としては、シート状、球状、直方体形状等の立体的な形状を有する物を用いてもよい。
【０１０９】
記録媒体が布帛である場合に、布帛を構成する繊維としては、例えば、ポリエステル繊維、ナイロン繊維、トリアセテート繊維、ジアセテート繊維、ポリアミド繊維およびこれらの繊維を２種以上用いた混紡品等が挙げられる。また、これらとレーヨン等の再生繊維あるいは木綿、絹、羊毛等の天然繊維との混紡品を用いてもよい。
【０１１０】
また、記録媒体が樹脂フィルムである場合、当該樹脂フィルムとしては、例えば、ポリエステルフィルム、ポリウレタンフィルム、ポリカーボネートフィルム、ポリフェニレンサルファイドフィルム、ポリイミドフィルム、ポリアミドイミドフィルム等が挙げられる。
【０１１１】
なお、樹脂フィルムは、複数の層が積層された積層体であってもよいし、材料の組成が傾斜的に変化する傾斜材料で構成されたものであってもよい。
【０１１２】
以上、本発明の好適な実施形態について説明したが、本発明は、これらに限定されるものではない。
【０１１３】
例えば、本発明の水性インクジェット用組成物は、インクジェット方式での吐出に用いられるものであればよく、上述したような記録方法に適用されるものでなくてもよい。
【０１１４】
例えば、上述したような工程に加え、さらに他の工程、すなわち、前処理工程、中間処理工程、後処理工程等を有する方法に適用されるものであってもよい。
【０１１５】
この場合、前処理工程としては、例えば、記録媒体にコート層を塗布する工程等が挙げられる。
【０１１６】
また、中間処理工程としては、例えば、記録媒体を予備加熱する工程等が挙げられる。
また、後処理工程としては、例えば、記録媒体を洗浄する工程等が挙げられる。
【０１１７】
また、本発明の水性インクジェット用組成物は、中間転写媒体を用いない昇華転写にも好適に適用することができる。中間転写媒体を用いない昇華転写としては、例えば、剥離可能なインク受容層が設けられた記録媒体のインク受容層に、インクジェット方式により水性インクジェット用組成物を付着させる工程と、水性インクジェット用組成物が付着したインク受容層が設けられた記録媒体をそのまま加熱して、インク受容層から、その下層側の記録媒体に昇華拡散染色する工程と、インク受容層を記録媒体から剥離して記録物を得る工程とを有する方法等が挙げられる。
【実施例】
【０１１８】
次に、本発明の具体的実施例について説明する。
［３］水性インクジェット用組成物としてのインクジェットインク製造用原液の調製
（実施例Ａ１）
まず、分散染料であるＣ．Ｉ．Ｄｉｓｐｅｒｓｅ  Ｒｅｄ  ６０およびＣ．Ｉ．Ｄｉｓｐｅｒｓｅ  Ｒｅｄ  ９２と、スルホン酸系分散剤としてのナフタレンスルホン酸ナトリウムのホルマリン縮合物と、純水とを、表１に示す割合で混合し、ハイシアミキサー（シルバーソン社製）にて３０００ｒｐｍで撹拌してスラリー化した。その後、製造したスラリーと０．５ｍｍ径ガラスビーズをビーズミル（ＬＭＺ０１５  アシザワ・ファインテック社）にて、水冷下、撹拌分散を行い、水性インクジェット用組成物としてのインクジェットインク製造用原液を製造した。
インクジェットインク製造用原液中における染料の平均粒径は、１５０ｎｍであった。
【０１１９】
（実施例Ａ２）
Ｃ．Ｉ．Ｄｉｓｐｅｒｓｅ  Ｒｅｄ  ９２の代わりに、Ｃ．Ｉ．Ｄｉｓｐｅｒｓｅ  Ｒｅｄ  ９１を用いた以外は、前記実施例Ａ１と同様にして、水性インクジェット用組成物としてのインクジェットインク製造用原液を製造した。
【０１２０】
（比較例Ａ１）
分散染料として、Ｃ．Ｉ．Ｄｉｓｐｅｒｓｅ  Ｒｅｄ  ６０のみを用い、各成分の配合比を表１に示すようにした以外は、前記実施例Ａ１と同様にして水性インクジェット用組成物としてのインクジェットインク製造用原液を製造した。
【０１２１】
前記各実施例および比較例のインクジェットインク製造用原液の組成等を表１に示す。なお、表中、Ｃ．Ｉ．Ｄｉｓｐｅｒｓｅ  Ｒｅｄ  ６０を「ＤＲ６０」、Ｃ．Ｉ．Ｄｉｓｐｅｒｓｅ  Ｒｅｄ  ９１を「ＤＲ９１」、Ｃ．Ｉ．Ｄｉｓｐｅｒｓｅ  Ｒｅｄ  ９２を「ＤＲ９２」、ナフタレンスルホン酸ナトリウムのホルマリン縮合物を「Ｃ２−１」と示した。また、表１には、特定赤色染料群を構成する染料成分のうち最も高い含有率の１成分を第１の染料成分とし、特定赤色染料群を構成する染料成分のうち第１の染料成分と同じ含有率であるかまたは第１の染料成分に次いで含有率が高い１成分を第２の染料成分とし、水性インクジェット用組成物中における第１の染料成分の含有率をＸ１［質量％］とし、水性インクジェット用組成物中における第２の染料成分の含有率をＸ２［質量％］、特定赤色染料群の含有率をＸＤ［質量％］、スルホン酸系分散剤の含有率をＸＳ［質量％］としたときのＸ２／Ｘ１の値、ＸＳ／ＸＤの値も示した。また、前記各実施例および比較例のインクジェットインク製造用原液は、いずれも、粘度が２．０ｍＰａ・ｓ以上３０ｍＰａ・ｓ以下の範囲内の値であり、表面張力が２０ｍＮ／ｍ以上５０ｍＮ／ｍ以下の範囲内の値であった。なお、粘度は、粘弾性試験機ＭＣＲ−３００（Ｐｙｓｉｃａ社製）を用いて、２０℃にて、Ｓｈｅａｒ  Ｒａｔｅを１０［ｓ−１］から１０００［ｓ−１］に上げていき、Ｓｈｅａｒ  Ｒａｔｅ２００の時の粘度を読み取ることにより測定した。また、表面張力は、表面張力計（協和界面科学社製、ＣＢＶＰ−７）を用いて、２０℃にて、ウィルヘルミー法により測定した。
【０１２２】
【表１】
2020180181.tif 000002
【０１２３】
［４］インクジェットインク製造用原液についての評価
［４−１］保存安定性
前記各実施例および比較例の水性インクジェット用組成物としてのインクジェットインク製造用原液について、それぞれ、製造直後のインクジェットインク製造用原液中に含まれる染料の平均粒径と、インクジェットインク製造用原液を所定の容器に入れ６０℃の環境で１週間放置した際の当該インクジェットインク製造用原液中に含まれる染料の平均粒径とを求め、これらの値から、インクジェットインク製造用原液の製造直後における染料の平均粒径に対する、インクジェットインク製造用原液を６０℃の環境で１週間放置した際の染料の平均粒径の変動率を求め、以下の基準に従い評価した。なお、平均粒径の測定には、マイクロトラックＵＰＡ（日機装社製）を用いた。平均粒径の変動率が大きいほど保存安定性が低いといえる。Ｂ以上を良好なレベルとした。
【０１２４】
Ａ：平均粒径の変動率が５％未満である。
Ｂ：平均粒径の変動率が５％以上１０％未満である。
Ｃ：平均粒径の変動率が１０％以上１５％未満である。
Ｄ：平均粒径の変動率が１５％以上２０％未満である。
Ｅ：平均粒径の変動率が２０％以上である。
これらの結果を表２にまとめて示す。
【０１２５】
【表２】
2020180181.tif 000003
【０１２６】
表２から明らかなように、本発明では優れた結果が得られた。これに対し、比較例では、満足のいく結果が得られなかった。
【０１２７】
［５］水性インクジェット用組成物としてのインクジェットインクの調製
（実施例Ｂ１）
前記実施例Ａ１で調製したインクジェットインク製造用原液と、グリセリンと、プロピレングリコールと、シリコーン系界面活性剤としてのＢＹＫ３４８（ビックケミー・ジャパン社製）と、純水とを表３に示す割合で混合し、ハイシアミキサー（シルバーソン社製）にて３０００ｒｐｍで撹拌することにより、水性インクジェット用組成物としてのインクジェットインクを製造した。
インクジェットインク中における染料の平均粒径は、１５０ｎｍであった。
【０１２８】
（実施例Ｂ２）
前記実施例Ａ２で調製したインクジェットインク製造用原液と、グリセリンと、プロピレングリコールと、シリコーン系界面活性剤としてのＢＹＫ３４８（ビックケミー・ジャパン社製）と、純水とを表３に示す割合で混合し、ハイシアミキサー（シルバーソン社製）にて３０００ｒｐｍで撹拌することにより、水性インクジェット用組成物としてのインクジェットインクを製造した。
インクジェットインク中における染料の平均粒径は、１５０ｎｍであった。
【０１２９】
（実施例Ｂ３）
まず、分散染料であるＣ．Ｉ．Ｄｉｓｐｅｒｓｅ  Ｒｅｄ  ６０およびＣ．Ｉ．Ｄｉｓｐｅｒｓｅ  Ｒｅｄ  ９２と、スルホン酸系分散剤としてのリグニンスルホン酸ナトリウムと、グリセリンと、プロピレングリコールと、シリコーン系界面活性剤としてのＢＹＫ３４８（ビックケミー・ジャパン社製）と、純水とを、表３に示す割合で混合し、ハイシアミキサー（シルバーソン社製）にて３０００ｒｐｍで撹拌してスラリー化した。その後、製造したスラリーと０．５ｍｍ径ガラスビーズをビーズミル（ＬＭＺ０１５  アシザワ・ファインテック社）にて、水冷下、撹拌分散を行い、水性インクジェット用組成物としてのインクジェットインクを製造した。
インクジェットインク中における染料の平均粒径は、１５０ｎｍであった。
【０１３０】
（実施例Ｂ４〜Ｂ９）
染料およびスルホン酸系分散剤の種類、ならびに、各成分の配合比を表３に示すようにした以外は、前記実施例Ｂ３と同様にして水性インクジェット用組成物としてのインクジェットインクを製造した。
【０１３１】
（比較例Ｂ１）
前記比較例Ａ１で調製したインクジェットインク製造用原液と、グリセリンと、プロピレングリコールと、シリコーン系界面活性剤としてのＢＹＫ３４８（ビックケミー・ジャパン社製）と、純水とを表３に示す割合で混合し、ハイシアミキサー（シルバーソン社製）にて３０００ｒｐｍで撹拌することにより、水性インクジェット用組成物としてのインクジェットインクを製造した。すなわち、本比較例のインクジェットインクは、染料成分を１種類しか含んでいない。
インクジェットインク中における染料の平均粒径は、１５０ｎｍであった。
【０１３２】
（比較例Ｂ２）
まず、分散染料であるＣ．Ｉ．Ｄｉｓｐｅｒｓｅ  Ｒｅｄ  ６０およびＣ．Ｉ．Ｄｉｓｐｅｒｓｅ  Ｒｅｄ  ９２と、グリセリンと、プロピレングリコールと、シリコーン系界面活性剤としてのＢＹＫ３４８（ビックケミー・ジャパン社製）と、純水とを、表３に示す割合で混合し、ハイシアミキサー（シルバーソン社製）にて３０００ｒｐｍで撹拌してスラリー化した。その後、製造したスラリーと０．５ｍｍ径ガラスビーズをビーズミル（ＬＭＺ０１５  アシザワ・ファインテック社）にて、水冷下、撹拌分散を行い、水性インクジェット用組成物としてのインクジェットインクを製造した。すなわち、本比較例のインクジェットインクは、スルホン酸系分散剤を含んでいない。
インクジェットインク中における染料の平均粒径は、１５０ｎｍであった。
【０１３３】
（比較例Ｂ３〜Ｂ６）
インクジェットインクの調整に用いる成分の種類および各成分の配合比を表３に示すようにした以外は、前記実施例Ｂ２と同様にして水性インクジェット用組成物としてのインクジェットインクを製造した。
【０１３４】
前記各実施例および各比較例のインクジェットインクの条件を表３にまとめて示す。なお、表中、Ｃ．Ｉ．Ｄｉｓｐｅｒｓｅ  Ｒｅｄ  ６０を「ＤＲ６０」、Ｃ．Ｉ．Ｄｉｓｐｅｒｓｅ  Ｒｅｄ  ９１を「ＤＲ９１」、Ｃ．Ｉ．Ｄｉｓｐｅｒｓｅ  Ｒｅｄ  ９２を「ＤＲ９２」、ナフタレンスルホン酸ナトリウムのホルマリン縮合物を「Ｃ２−１」、リグニンスルホン酸ナトリウムを「Ｃ２−２」、スチレン−スチレンスルホン酸ナトリウムの共重合物を「Ｃ２−３」、グリセリンを「Ｇｌｙ」、プロピレングリコールを「ＰＧ」、シリコーン系界面活性剤としてのＢＹＫ３４８（ビックケミー・ジャパン社製）を「ＢＹＫ３４８」、特定赤色染料群を構成しない染料成分としてのＣ．Ｉ．Ｄｉｓｐｅｒｓｅ  Ｒｅｄ  ３４３を「ＤＲ３４３」、スルホン酸系分散剤以外の分散剤としてのスチレン−アクリル酸ナトリウムの共重合物を「Ｄ１」と示した。また、前記実施例Ｂ１〜Ｂ９のインクジェットインクは、いずれも、粘度が２．０ｍＰａ・ｓ以上５．０ｍＰａ・ｓ以下の範囲内の値であり、表面張力が２０ｍＮ／ｍ以上３５ｍＮ／ｍ以下の範囲内の値であった。なお、粘度は、粘弾性試験機ＭＣＲ−３００（Ｐｙｓｉｃａ社製）を用いて、２０℃にて、Ｓｈｅａｒ  Ｒａｔｅを１０［ｓ−１］から１０００［ｓ−１］に上げていき、Ｓｈｅａｒ  Ｒａｔｅ２００の時の粘度を読み取ることにより測定した。また、表面張力は、表面張力計（協和界面科学社製、ＣＢＶＰ−７）を用いて、２０℃にて、ウィルヘルミー法により測定した。
【０１３５】
【表３】
2020180181.tif 000004
【０１３６】
［６］インクジェットインクについての評価
［６−１］保存安定性
前記各実施例および各比較例の水性インクジェット用組成物としてのインクジェットインクについて、それぞれ、製造直後のインクジェットインク中に含まれる染料の平均粒径と、インクジェットインクを所定の容器に入れ６０℃の環境で１週間放置した際の当該インクジェットインク中に含まれる染料の平均粒径とを求め、これらの値から、インクジェットインクの製造直後における染料の平均粒径に対する、インクジェットインクを６０℃の環境で１週間放置した際の染料の平均粒径の変動率を求め、以下の基準に従い評価した。なお、平均粒径の測定には、マイクロトラックＵＰＡ（日機装社製）を用いた。平均粒径の変動率が大きいほど保存安定性が低いといえる。Ｃ以上を良好なレベルとした。
【０１３７】
Ａ：平均粒径の変動率が５％未満である。
Ｂ：平均粒径の変動率が５％以上１０％未満である。
Ｃ：平均粒径の変動率が１０％以上１５％未満である。
Ｄ：平均粒径の変動率が１５％以上２０％未満である。
Ｅ：平均粒径の変動率が２０％以上である。
【０１３８】
［６−２］目詰まり回復性
前記各実施例および各比較例の水性インクジェット用組成物としてのインクジェットインクを、それぞれ、所定のインク収容容器に充填し、当該収容容器を、記録装置ＰＸ−Ｈ６０００（セイコーエプソン社製）に装着した。なお、セイコーエプソン社製ＰＸ−Ｈ６０００のインク収容容器は、インクジェットインクを補充可能なインク注入口を備えており、記録装置に使用状態で装着した際に、大気開放されているものである。
【０１３９】
全ノズルが正常に吐出することを確認した後、記録装置を正常な状態で電源ＯＦＦし、４０℃の環境下で１ヶ月間放置した。
【０１４０】
その後、吸引による回復動作で正常吐出に至るまでに要した回数を求め、以下の基準に従い評価した。Ｃ以上を良好なレベルとした。
【０１４１】
Ａ：電源ＯＮ直後より清浄吐出した。または、回復動作１〜３回で正常化した。
Ｂ：回復動作４〜６回で正常化した。
Ｃ：回復動作７〜９回で正常化した。
Ｄ：回復動作９回の後、室温で１２時間静置し、さらに、１〜３回の回復動作で正常化した。
Ｅ：回復動作９回の後、室温で１２時間静置し、さらに、１〜３回の回復動作を行っても正常化しなかった。
【０１４２】
［６−３］発色性
前記各実施例および各比較例の製造直後の水性インクジェット用組成物としてのインクジェットインクを、それぞれ、所定のインク収容容器に充填し、当該収容容器を、記録装置ＰＸ−Ｈ６０００（セイコーエプソン社製）に装着した。
【０１４３】
その後、インクジェットインクを吐出し、中間転写媒体であるＴＲＡＮＳＪＥＴ  Ｃｌａｓｓｉｃ（Ｃｈａｍ  Ｐａｐｅｒ社製）に、記録解像度１４４０×７２０ｄｐｉでベタパターンを付着させた。なお、記録装置の動作環境は２５℃、２０ＲＨ％とした。
【０１４４】
インクジェットインクを付着させた中間転写媒体の水性インクジェット用組成物の付着側を白色記録媒体である布帛（ポリエステル１００％、アミーナ、東レ社製）と密着させ、この状態で、ヒートプレス機（ＴＰ−６０８Ｍ、太陽精機社製）を用いて、１８０℃、６０秒の条件で加熱し、昇華転写を行い、各記録物を得た。
【０１４５】
得られた各記録物について、発色性の評価を行った。具体的には、得られた各記録物について、測色機（Ｇｒｅｔａｇ  Ｍａｃｂｅｔｈ  Ｓｐｅｃｔｒｏｌｉｎｏ、Ｘ−Ｒｉｔｅ社製）を用いて、ＯＤ値を測定し、以下の基準に従い評価した。Ｃ以上を良好なレベルとした。
【０１４６】
Ａ：ＯＤ値が１．５０以上である。
Ｂ：ＯＤ値が１．４５以上１．５０未満である。
Ｃ：ＯＤ値が１．４０以上１．４５未満である。
Ｄ：ＯＤ値が１．３５以上１．４０未満である。
Ｅ：ＯＤ値が１．３５未満である。
【０１４７】
［６−４］大容量インクタンク保存安定性
前記各実施例および各比較例の水性インクジェット用組成物としてのインクジェットインクを、それぞれ、１０ｍＬだけ、所定のガラス瓶に入れ、気液界面が存在する状態で、６０℃の環境で５日間放置した。その後、インクジェットインクを、口径１０μｍの金属メッシュフィルターでろ過し、当該金属メッシュフィルター上に残留した固形物の１ｍｍ四方当たりの個数を数え、以下の基準に従い評価した。Ｃ以上を良好なレベルとした。
【０１４８】
Ａ：１ｍｍ四方当たりの固形物個数が５個未満である。
Ｂ：１ｍｍ四方当たりの固形物個数が５個以上３０個未満である。
Ｃ：１ｍｍ四方当たりの固形物個数が３０個以上５０個未満である。
Ｄ：１ｍｍ四方当たりの固形物個数が５０個以上である。
【０１４９】
［６−５］結晶性異物発生の評価
前記各実施例および各比較例の水性インクジェット用組成物としてのインクジェットインクについて、それぞれ、製造直後、および、所定のインク収容容器に入れ６０℃の環境で１週間放置した直後に、粒子径・粒度分布測定装置（シメックス社製、ＦＰＩＡ−３０００Ｓ）を用いて、純水で１００倍に希釈し、ＨＰＦ測定モード／標準撮影ユニットで、粒径が１．５μｍ以上１６０μｍ以下の粒子数を測定し、これらの値から、製造直後から、６０℃の環境で１週間放置した際の粒径が１．５μｍ以上１６０μｍ以下の粒子数の変動率を求め、以下の基準に従い評価した。この変動率が大きいほど結晶性異物の形成が進行しているといえる。Ｂ以上を良好なレベルとした。
【０１５０】
Ａ：変動率が１０％未満である。
Ｂ：変動率が１０％以上５０％未満である。
Ｃ：変動率が５０％以上である。
これらの結果を表４にまとめて示す。
【０１５１】
【表４】
2020180181.tif 000005
【０１５２】
表４から明らかなように、本発明では優れた結果が得られた。これに対し、比較例では、満足のいく結果が得られなかった。